(57)【特許請求の範囲】
【請求項１】
0006981589.tif 000011
0006981589.tif 000012
【請求項２】
前記式（２）右辺の５パラメータの値を取得し、
取得した前記５パラメータの値を前記式（２）に代入して、前記式（２）を満たすように前記時間ｔ（分）を決定し、
決定した前記時間ｔの条件下で前記取鍋精錬工程を終了する、請求項１に記載の高清浄度鋼の製造方法。
【請求項３】
0006981589.tif 000013
【請求項４】
前記取鍋精錬工程の全処理時間が５０〜１００分であり、当該全処理時間の４０〜７０％が前記第１の期間であり、残りの時間が前記第２の期間である、請求項１〜３のいずれか一項に記載の高清浄度鋼の製造方法。
【請求項５】
前記取鍋精錬工程中のスラグ組成が、
３．０≦ＣａＯ／ＳｉＯ2≦１２．０
１．０≦ＣａＯ／Ａｌ2Ｏ3≦３．０
ＭｇＯ≦８．０質量％
Ｔ．Ｆｅ＋ＭｎＯ≦１．５質量％
を満たす、請求項１〜４のいずれか一項に記載の高清浄度鋼の製造方法。
【請求項６】
前記取鍋精錬工程中のスラグ組成が、
３．０≦ＣａＯ／ＳｉＯ2≦６．０
１．５≦ＣａＯ／Ａｌ2Ｏ3≦２．５
をさらに満たす、請求項５に記載の高清浄度鋼の製造方法。
【請求項７】
前記真空脱ガス装置内での精錬を、真空度１０ｔｏｒｒ以下で２０分以上行う、請求項１〜６のいずれか一項に記載の高清浄度鋼の製造方法。
【請求項８】
前記溶鋼は、前記転炉又は前記電気炉より出鋼した段階で炭素濃度が０．３０質量％以上である、請求項１〜７のいずれか一項に記載の高清浄度鋼の製造方法。
【発明の詳細な説明】
【技術分野】
【０００１】
本発明は、酸化物系非金属介在物量が少ない鋼、すなわち高清浄度鋼の製造方法に関するものである。
【背景技術】
【０００２】
軸受け鋼に代表されるように、優れた転動疲労寿命や静粛性が求められる鋼材においては、鋼中の非金属介在物を極力低減することが必要である。鋼中の非金属介在物は、脱酸時に生成する酸化物系脱酸生成物、スラグ又は耐火物の巻き込みによる生成物、及び鋼中合金元素の炭・窒・硫化物が挙げられる。【０００３】
溶鋼に対してＡｌ脱酸を行って軸受け鋼など鋼製品を製造する場合、脱酸直後の介在物は基本的にＡｌ2Ｏ3系である。しかし、Ａｌ2Ｏ3系が、例えば溶鋼中に懸濁したスラグ由来のＣａＯ系介在物と凝集合体を形成してＣａＯ−Ａｌ2Ｏ3系介在物となったり、溶鋼中のＡｌがスラグ又は耐火物中のＭｇＯと反応して鋼中にＭｇが生成し、これが鋼中のＡｌ2Ｏ3系介在物と反応することでＭｇＯ−Ａｌ2Ｏ3系介在物が形成されたりすることが知られている。中でも、ＭｇＯ−Ａｌ2Ｏ3系介在物は硬質であり、転動疲労寿命に及ぼす影響が大きいため、その低減は重要な課題である。そのため、スラグ又は耐火物中のＭｇＯの還元を抑制するために、脱酸剤であるＡｌの添加態様を適切にすることが重要である。【０００４】
このような高清浄度鋼の製造における脱酸剤であるＡｌの添加態様に関して、以下の技術が知られている。特許文献１には、取鍋精錬工程において、Ａｌ以外でかつＳｉを含有する脱酸剤によって脱酸を行い、次いで溶鋼中の溶存酸素量が３０ｐｐｍ以下となった時点で、溶鋼中のＡｌが０．０１０％未満を満足するＡｌ量を含有する脱酸剤により脱酸する方法が記載されている。特許文献２には、取鍋精錬工程の加熱撹拌処理中に、溶鋼にアルミニウムを添加しないか、又は、添加する場合は溶鋼のアルミニウム濃度を０．００３質量％以下とする方法が記載されている。特許文献３には、取鍋精錬工程において、Ａｌ未添加の溶鋼にＣａＯ、ＳｉＯ2、Ａｌ2Ｏ3、およびＭｇＯを含むフラックスを添加して精錬を行い、４０〜８０分の全処理時間内における精錬途中にてＡｌを溶鋼中に添加し、その後３０分以内に処理を終える方法が記載されている。
【先行技術文献】
【特許文献】
【０００５】
【特許文献１】特開２００９−７４１５１号公報
【特許文献２】特開２０１２−１３２０９４号公報
【特許文献３】特開２０１８−１４１２２１号公報
【発明の概要】
【発明が解決しようとする課題】
【０００６】
しかしながら、上記従来技術には以下の問題点がある。すなわち、特許文献１では、溶鋼中の溶存酸素量が３０ｐｐｍ以下となった時点で、溶鋼中のＡｌが０．０１０％未満を満足するＡｌ量を含有する脱酸剤により脱酸すると規定しているが、Ａｌ濃度が低くともＡｌ添加後の処理時間が長くなれば、スラグ又は耐火物中のＭｇＯが還元されて生成したＭｇがＡｌ2Ｏ3系介在物と反応することで、ＭｇＯ−Ａｌ2Ｏ3系介在物の生成が懸念される。【０００７】
特許文献２では、加熱撹拌処理中に、溶鋼にＡｌを添加しないか、添加する場合には溶鋼のＡｌ濃度を０．００３質量％以下とすると規定しているが、Ａｌを添加せずとも処理時間が長くなれば、スラグ中から還元されたＡｌがスラグ又は耐火物中のＭｇＯを還元するようになり、ＭｇＯ−Ａｌ2Ｏ3系介在物が生成する可能性がある。また、添加するＡｌ濃度が０．００３質量％以下と低くとも、特許文献１と同様に、Ａｌ添加時期に対して具体的に言及されておらず、加熱処理の時間や、Ａｌ添加後の時間が長くなれば、ＭｇＯ−Ａｌ2Ｏ3系介在物の生成は十分に起こり得る。【０００８】
特許文献３では、スラグ中のＭｇＯの還元防止のため、取鍋精錬中におけるＡｌ添加後の処理時間を３０分以内と規定しているが、本発明者らの検討によると、Ａｌ添加後の処理時間が３０分以内であっても、スラグ中ＭｇＯの還元を抑制して、ＭｇＯ−Ａｌ2Ｏ3系介在物の生成を抑制する効果に関して、さらに改善の余地があることが判明した。【０００９】
そこで本発明は、上記課題に鑑み、ＭｇＯ−Ａｌ2Ｏ3系介在物の生成をより十分に抑制し、転動疲労寿命に優れた高清浄度鋼の製造方法を提供することを目的とする。
【課題を解決するための手段】
【００１０】
0006981589.tif 000002
0006981589.tif 000003
【００１１】
［２］前記式（２）右辺の５パラメータの値を取得し、
取得した前記５パラメータの値を前記式（２）に代入して、前記式（２）を満たすように前記時間ｔ（分）を決定し、
決定した前記時間ｔの条件下で前記取鍋精錬工程を終了する、上記［１］に記載の高清浄度鋼の製造方法。【００１２】
0006981589.tif 000004
【００１３】
［４］前記取鍋精錬工程の全処理時間が５０〜１００分であり、当該全処理時間の４０〜７０％が前記第１の期間であり、残りの時間が前記第２の期間である、上記［１］〜［３］のいずれか一項に記載の高清浄度鋼の製造方法。【００１４】
［５］前記取鍋精錬工程中のスラグ組成が、
３．０≦ＣａＯ／ＳｉＯ2≦１２．０
１．０≦ＣａＯ／Ａｌ2Ｏ3≦３．０
ＭｇＯ≦８．０質量％
Ｔ．Ｆｅ＋ＭｎＯ≦１．５質量％
を満たす、上記［１］〜［４］のいずれか一項に記載の高清浄度鋼の製造方法。【００１５】
［６］前記取鍋精錬工程中のスラグ組成が、
３．０≦ＣａＯ／ＳｉＯ2≦６．０
１．５≦ＣａＯ／Ａｌ2Ｏ3≦２．５
をさらに満たす、上記［５］に記載の高清浄度鋼の製造方法。【００１６】
［７］前記真空脱ガス装置内での精錬を、真空度１０ｔｏｒｒ以下で２０分以上行う、上記［１］〜［６］のいずれか一項に記載の高清浄度鋼の製造方法。【００１７】
［８］前記溶鋼は、前記転炉又は前記電気炉より出鋼した段階で炭素濃度が０．３０質量％以上である、上記［１］〜［７］のいずれか一項に記載の高清浄度鋼の製造方法。
【発明の効果】
【００１８】
本発明によれば、ＭｇＯ−Ａｌ2Ｏ3系介在物の生成をより十分に抑制し、転動疲労寿命に優れた高清浄度鋼を製造することが可能となる。
【発明を実施するための形態】
【００１９】
本発明者らは、軸受け鋼に代表される高清浄度鋼の疲労寿命調査試験を種々実施した。疲労試験時に発生した割れ部を観察すると、その起点にＭｇＯ−Ａｌ2Ｏ3系介在物の存在が確認された。さらに調査の結果、ＭｇＯ−Ａｌ2Ｏ3系介在物は硬質であり、母相である鋼と変形能が異なるため、介在物の周囲に空隙が生じやすく、亀裂が発生しやすいことが分かった。ＭｇＯ濃度が１０質量％以上のＭｇＯ−Ａｌ2Ｏ3介在物が有害であり、特に、ＭｇＯ濃度が２０質量％を超えるＭｇＯ−Ａｌ2Ｏ3介在物は、スピネル構造を有した硬質の介在物となるため、少なくとも介在物中の平均ＭｇＯ濃度が１０質量％を下回るように制御することが、疲労寿命を向上させる上で重要となる。
【００２０】
次に、ＭｇＯ−Ａｌ2Ｏ3系介在物の生成機構は式（３）式及び式（４）による。つまり、積極的なスラグ精錬が実施される取鍋精錬において、スラグ又は耐火物中のＭｇＯが溶鋼中のＡｌにより還元され、溶鋼中に生成した溶存ＭｇがＡｌ2Ｏ3系介在物と反応することで、ＭｇＯ−Ａｌ2Ｏ3系の介在物が生成する。
３（ＭｇＯ）＋４［Ａｌ］＝３［Ｍｇ］＋２（Ａｌ2Ｏ3）    ・・・（３）
３［Ｍｇ］＋４（Ａｌ2Ｏ3）＝３（ＭｇＯ・Ａｌ2Ｏ3）＋２［Ａｌ］    ・・・（４）
ここで、（）内の酸化物は、スラグ中、耐火物中又は介在物中の酸化物であり、［］の成分は溶鋼中の溶存成分である。これらの反応を右側へ進行させない、つまりＭｇＯ−Ａｌ2Ｏ3系介在物を生成させないためには、式（３）に示した溶鋼中Ａｌとスラグ又は耐火物中のＭｇＯとを極力反応させないこと、つまりＡｌを取鍋精錬の初期から添加せず、添加時期を適切に制御し、ＭｇＯとの反応時間を極力短くすることが、溶鋼中への溶存Ｍｇの生成、さらにはＭｇＯ−Ａｌ2Ｏ3系介在物生成の抑制に有効であると考えられる。
【００２１】
また、本発明者らは溶鋼の撹拌動力に着目した。取鍋精錬においては、鍋底よりガス撹拌を実施しつつ、アーク加熱を行うことで、フラックスや合金の添加による溶鋼成分調整や、溶鋼温度の調整を行う。さらに、溶鋼に付与される撹拌動力は、介在物の凝集合体の形成や、介在物の浮上分離に影響を与えるとともに、介在物の組成変化にも影響を与えるものと考えられる。本発明者らは、取鍋精錬工程の初期段階では撹拌動力を比較的高く設定して、フラックス添加後の造滓を促進し、その後撹拌動力を低く変更して、スラグの巻き込みを抑制しつつ、Ａｌ添加後のスラグ中ＭｇＯの還元を抑制することが有効であることを見出した。
【００２２】
その上で、Ａｌの添加から取鍋精錬工程の終了までの時間が、（Ｉ）溶鋼の体積、（ＩＩ）溶鋼／スラグ反応界面積、（ＩＩＩ）溶鋼の撹拌動力、（ＩＶ）Ａｌ添加後における溶鋼中の酸素活量、及び（Ｖ）撹拌動力を低下した時点におけるスラグ中のＭｇＯ活量の５パラメータに基づいて決定される所定の上限値よりも短くなることが、ＭｇＯ−Ａｌ2Ｏ3系介在物生成の抑制と、介在物中の平均ＭｇＯ濃度の低下に有効であることを、本発明者らは見出した。
【００２３】
0006981589.tif 000005
0006981589.tif 000006
0006981589.tif 000007
【００２４】
以下、Ａｌ添加から取鍋精錬工程の終了までの時間を上記のとおり定めた理由を説明する。取鍋精錬は、まず溶鋼にフラックスを添加し、その後、加熱処理を行いながら造滓し、スラグ精錬を行うことが特徴である。このとき、底吹きガスにより溶鋼を強撹拌することで造滓を促進するが、Ａｌを添加してしまうとスラグとの反応も促進されることとなり、スラグ中ＭｇＯが還元されかねない。そのため、取鍋精錬の第１の期間ではＡｌを溶鋼に未添加のまま処理するのが良い。他方で、取鍋精錬の第２の期間において、溶鋼脱酸反応や脱硫反応を促進させるため、Ａｌを添加する必要がある。しかしながら、Ａｌ添加後の時間が長いと、スラグ中ＭｇＯの還元が進み、溶鋼中のＭｇ濃度が増加するため、ＭｇＯ−Ａｌ2Ｏ3系介在物の生成が促進される可能性がある。そこで、Ａｌ添加後の時間、溶鋼中Ｍｇ濃度、及び介在物組成の関係について、溶鋼組成、スラグ組成、及び撹拌条件に着目して、検討した。その結果、溶鋼の撹拌動力が大きいほど、Ａｌ添加後短時間でＭｇＯ−Ａｌ2Ｏ3系介在物生成に至るとの知見を得た。
【００２５】
また、スラグ中ＭｇＯ活量が高く、溶鋼中酸素活量が低いほど、同様に短時間でＭｇＯ−Ａｌ2Ｏ3系介在物生成する傾向にあった。さらに、溶鋼／スラグ反応界面積に対する溶鋼体積の比が小さいほど、溶鋼／スラグ間反応速度が大きくなるため、スラグ中ＭｇＯの還元が速く、溶鋼中Ｍｇ濃度の増加が起こり、ＭｇＯ−Ａｌ2Ｏ3系介在物が短時間で生成する結果であった。これらの種々の検討結果に基づき、Ａｌ添加から取鍋精錬工程の終了までの時間ｔ（分）が式（２）を満たす場合に、ＭｇＯ−Ａｌ2Ｏ3系介在物の生成を抑制することができ、式（２）を満たさない場合に、ＭｇＯ−Ａｌ2Ｏ3系介在物が多数生成することが分かった。なお、Ａｌは取鍋精錬の第２の期間の開始時又は途中に添加してもよい。
【００２６】
以上の知見から、本実施形態では、式（２）右辺の５パラメータの値を既述の方法で取得し、取得した５パラメータの値を式（２）に代入して、式（２）を満たすように前記時間ｔ（分）を決定し、決定した時間ｔの条件下で取鍋精錬工程を終了することが好ましい。これにより、ＭｇＯ−Ａｌ2Ｏ3系介在物の生成をより十分に抑制して、転動疲労寿命に優れた高清浄度鋼を確実に製造することが可能となる。
【００２７】
また、取鍋精錬工程の第１及び第２の期間において、撹拌動力に最適な範囲があることが分かった。第１の期間においては、フラックス添加後に造滓を促進させるために、撹拌動力は５５Ｗ／ｔより大きいことが好ましい。撹拌動力が５５Ｗ／ｔ以下であると、造滓や脱硫反応が進まず、第２の期間においてもスラグ精錬不良が起こり得る。他方で、撹拌動力を増加し過ぎても、造滓促進の効果は頭打ちとなることや、過剰にスラグを溶鋼中へ巻き込むことになる。このため、第１の期間において、撹拌動力は１０５Ｗ／ｔ以下であることが好ましい。第２の期間においては、溶鋼脱硫促進のため、撹拌動力は２５Ｗ／ｔ以上であることが好ましい。また、撹拌動力が過大の場合、スラグの巻き込みが起こるとともに、Ａｌ添加後にスラグ中ＭｇＯの還元が進みＭｇＯ−Ａｌ2Ｏ3系介在物の生成が促進されてしまう。このため、第２の期間において、撹拌動力は５５Ｗ／ｔ以下とするのが好ましい。
【００２８】
取鍋精錬工程の全処理時間は５０〜１００分であり、当該全処理時間の４０〜７０％が第１の期間であり、残りの時間が第２の期間であることが好ましい。まず溶鋼にフラックスを添加し、その後、底吹きガスの導入を開始し、その後、通電を開始する。本明細書では、底吹きガスの導入開始時点で取鍋精錬工程（すなわち第１の期間）が開始するものとする。また、取鍋精錬の末期では、まず通電を停止し、その後底吹きガスを停止する。本明細書では、底吹きガスの停止時点で取鍋精錬工程（すなわち第２の期間）が終了するものとする。よって、ここで定める「全処理時間」とは、取鍋精錬における底吹きガスの導入開始から、底吹きガスを停止するまでの時間である。取鍋精錬の全処理時間が５０分より短いと、スラグ滓化・スラグ精錬の時間が確保できず、脱硫や脱酸が不十分である。他方、取鍋精錬の全処理時間が１００分より長くなると、鋼中酸素の低減は頭打ちとなり、むしろ操業コストがかさむことになる。加えて、処理時間が長くなると、溶鋼中のＳｉや電極のＣによりスラグ中のＡｌ2Ｏ3が還元され、溶鋼中のＡｌが増加し、そのＡｌがスラグ中のＭｇＯを還元し、脱酸生成物のＡｌ2Ｏ3と反応してＭｇＯ−Ａｌ2Ｏ3系介在物の生成に至る。全処理時間のうち第１の期間の割合が４０％未満の場合、スラグ滓化不良が起こり、脱硫などのスラグ精錬が不十分となる。他方、全処理時間のうち第１の期間の割合が７０％超えの場合、スラグの巻き込みが著しく増えるため、後工程の真空脱ガスプロセスでスラグを除去するのが難しくなる。
【００２９】
さらに、取鍋精錬工程におけるスラグ組成にも適正範囲があることが分かった。ＣａＯ／ＳｉＯ2が３．０より小さくなると、スラグがＡｌ添加後の溶鋼に対して再酸化源となり得るとともに、脱硫不良が起こり得る。他方、ＣａＯ／ＳｉＯ2が１２．０より大きいと、スラグ中ＭｇＯ活量が大きくなり、溶鋼中にＭｇが生成しやすくなる。したがって、取鍋精錬工程中におけるスラグのＣａＯ／ＳｉＯ2は３．０以上１２．０以下の範囲で制御することが好ましく、３．０以上８．０以下であることがより好ましく、３．０以上６．０以下であることがさらに好ましい。
【００３０】
ＣａＯ／Ａｌ2Ｏ3が１．０より小さくなると、スラグ粘度が高くなり電極に付着することで加熱阻害の要因となることや、Ａｌ2Ｏ3系介在物の吸収能が低下して清浄性を悪化させる懸念がある。また、ＣａＯ／Ａｌ2Ｏ3が３．０より大きくなると、スラグ中ＭｇＯ活量の増加、およびスラグ中Ａｌ2Ｏ3活量の減少により、式（３）に示したような溶鋼中Ａｌによるスラグ中ＭｇＯの還元が起こり易くなり、ＭｇＯ−Ａｌ2Ｏ3系介在物生成の要因となる。従って、取鍋精錬工程中におけるＣａＯ／Ａｌ2Ｏ3は１．０以上３．０以下の範囲で制御することが好ましく、１．５以上２．５以下であることがより好ましい。
【００３１】
ＭｇＯ濃度が８．０質量％より高くなると、式（３）に示す溶鋼中Ａｌによるスラグ中ＭｇＯの還元が起こりやすくなり、ＭｇＯ−Ａｌ2Ｏ3系介在物生成の要因となる。したがって、取鍋精錬工程中におけるＭｇＯ濃度は８．０質量％以下であることが好ましく、５質量%以下であることがより好ましい。ＭｇＯ濃度は低いほど望ましいため、下限は特に設けない。すなわち、ＭｇＯ濃度は０．０質量％以上とすることができる。
【００３２】
Ｔ．Ｆｅ濃度とＭｎＯ濃度の合計値が１．５質量％より高いと、溶鋼に酸素が供給され介在物が生成するため、溶鋼を汚染する原因となり、清浄性が著しく悪化する。したがって、取鍋精錬工程中におけるＴ．Ｆｅ濃度とＭｎＯ濃度の合計値は、１．５質量％以下であることが好ましく、１．０質量％以下であることがより好ましく、０．５質量％以下であることがさらに好ましい。当該合計値は低いほど望ましいため、下限は特に設けない。すなわち、当該合計値は０．０質量％以上とすることができる。なお、スラグ中のＭｎＯは、フラックス原料の不純物として混入したり、溶鋼中Ｍｎが酸化したりすることにより生成する。
【００３３】
さらに、取鍋精錬後の真空脱ガス装置を用いた精錬工程において、高清浄度鋼を得るには真空度と処理時間に関係があることが分かった。取鍋精錬の第２の期間においてＡｌを添加することから、続く真空脱ガス装置を用いた精錬工程において、除去しきれなかった介在物を速やかに除去する必要がある。真空槽内の圧力が１０ｔｏｒｒ以下のとき、十分な溶鋼撹拌力が得られるため、介在物の浮上分離を効率的に実施することができる。一方で、その時間が短時間であると鋼製品において有害である比較的粗大な介在物を除去しきれない。このため、１０ｔｏｒｒ以下の高真空操業を２０分以上実施するのが好ましい。さらに、５ｔｏｒｒ以下で４０分以上処理するのがより好ましい。真空度は高ければ高いほど望ましいため、真空槽内の圧力の下限は設けないが、真空槽内の圧力が０．１ｔｏｒｒ未満の場合、真空度を高くすることの効果が飽和する傾向にあるため、当該圧力は０．１ｔｏｒｒ以上とすることが好ましい。処理時間についても特に上限を設けないが、処理コストや温度降下の観点から、処理時間は６０分以下であることが好ましい。このとき、真空脱ガス処理について、ＲＨプロセスやＶＯＤプロセス等の真空処理機能を有したものであれば、本発明に記載の効果が得られる。
【００３４】
本発明は高清浄度鋼全般に適用可能であるが、特に、転炉又は電気炉より出鋼した段階で炭素を０．３０質量％以上含む鋼に適用することが望ましい。本発明では前述したように、取鍋精錬の最中にＡｌを添加し脱酸を行うが、Ａｌ添加前の酸素は予め下げておくことが清浄度鋼の溶製には効果的である。つまり、Ｃを０．３０質量％以上含有することで、Ｃによる予備脱酸効果が期待でき、Ａｌ脱酸後の生成介在物量を最小化することができる。転炉又は電気炉より出鋼した段階でのＣ量の上限は特に限定されないが、取鍋精錬以降は基本的に脱炭処理を行うことが難しいため、製品成分規格におさめるため、当該Ｃ量は１．００質量％以下であることが好ましい。
【００３５】
以上の本発明により、製品段階で平均径が３μｍ以上の酸化物系介在物個数が７０個／１０００ｍｍ2以下の高清浄度鋼を得ることができる。
【実施例】
【００３６】
１チャージの溶鋼量が約２００トンの規模の実機にて、転炉−取鍋精錬炉−ＲＨ真空脱ガス炉−連続鋳造の工程で高清浄度鋼の代表として挙げられる軸受け鋼を製造した。軸受け鋼の成分組成は、炭素濃度０．９０質量％以上１．１０質量％以下、ケイ素濃度０．１５質量％以上０．２５質量％以下、マンガン濃度０．４５質量％以下、リン濃度０．０２０質量％以下、イオウ濃度０．００５０質量％以下、アルミニウム濃度０．０３０質量％以下、クロム濃度１．４質量％以上１．７質量％以下、窒素濃度０．００５０質量％以下、残部は鉄及び不可避的不純物である。【００３７】
取鍋精錬工程は、既述の式（１）で計算される溶鋼の撹拌動力が表１に示す値である第１の期間と、これに続き、同撹拌動力が表１に示す値である第２の期間とからなるものとし、溶鋼をアーク放電で加熱しつつ溶鋼内にガスを導入する加熱撹拌処理を含む精錬を行った。なお、撹拌動力はＡｒガスの流量で制御した。第１の期間及び第２の期間の処理時間も表１に示した。第１の期間は、溶鋼にＣａＯ、ＳｉＯ2、Ａｌ2Ｏ3、及びＭｇＯを含むフラックスが添加され、前記溶鋼と接触してスラグが存在する状態で行われ、第２の期間の開始時又は途中で溶鋼にＡｌを添加した。そして、第２の期間におけるＡｌの添加から取鍋精錬工程の終了までの時間ｔを表１に示すように種々変更した。なお、式（２）右辺の５パラメータの値と、これらから計算した式（２）右辺の値も表１に示した。また、各水準にて添加フラックス組成を変化させることで、取鍋精錬工程中におけるスラグ組成を表２に示すように種々変更した。その後、真空度１０ｔｏｒｒ以下の処理時間を表２に示すようにしたＲＨ真空脱ガス処理を経て、連続鋳造によりブルーム鋳片（３００×４００ｍｍ断面）を製造した。【００３８】
ブルーム鋳片に対して、熱処理を施した後、直径２１５ｍｍのビレットに圧延した。このビレットをさらに熱間圧延により直径６０ｍｍの棒鋼とし、焼鈍処理を経て、製品丸棒とした。この製品丸棒の１／４厚部における圧延方向の縦断面を、検鏡法により観察した。被検面積は３０００ｍｍ2とした。検鏡法での介在物測定と併せて、ＳＥＭ（走査型電子顕微鏡）及びＥＤＸ（エネルギー分散型Ｘ線分光法）により介在物組成を特定し、ＭｇＯ−Ａｌ2Ｏ3系介在物の個数を測定して、清浄度を評価した。長さと幅の積の１／２乗で計算される平均径が３μｍ以上のＭｇＯ−Ａｌ2Ｏ3系介在物の個数と１０μｍ以上のＭｇＯ−Ａｌ2Ｏ3系介在物の個数（１０００ｍｍ2あたり）、および介在物の平均ＭｇＯ濃度を表３に示す。ここで、「平均ＭｇＯ濃度」とは、検出した介在物のＭｇＯ濃度を検出個数により平均化した値である。【００３９】
更に、製品寿命評価のため転動疲労寿命試験を実施した。試験は上記製品丸棒を輪切りにして円盤に粗加工し、通常の焼入れ及び低温焼戻しの熱処理を施した後に、表面を機械仕上げ加工して試験片を製作した。この試験片を用いて転動疲労寿命試験を行った。この転動疲労寿命試験には森式スラスト型転動疲労試験機を用い、ヘルツ最大接触応力：５２６０ＭＰａ、繰り返し応力数：３０Ｈｚ、潤滑油：＃６８タービン油の条件で行った。試験は、試験片が剥離するまでの負荷回数を測定し、その試験結果がワイブル分布に従うものとして、試験片数の１０％が疲労破壊する寿命（Ｂ１０寿命）をワイブル確率紙により求めた。結果を表３に示す。【００４０】
【表１】
0006981589.tif 000008
【００４１】
【表２】
0006981589.tif 000009
【００４２】
【表３】
0006981589.tif 000010
【００４３】
本発明例においては、３μｍ以上のＭｇＯ−Ａｌ2Ｏ3系介在物個数は２６〜６２個／１０００ｍｍ2、１０μｍ以上のＭｇＯ−Ａｌ2Ｏ3系介在物個数は０．３〜１．３個／１０００ｍｍ2と低位であり、Ｂ１０寿命は８．０〜１０．８×１０7回と高位であった。一方、比較例においては、３μｍ以上のＭｇＯ−Ａｌ2Ｏ3系介在物個数は７５〜９９個／１０００ｍｍ2、１０μｍ以上のＭｇＯ−Ａｌ2Ｏ3系介在物個数は１．４〜１．９個／１０００ｍｍ2と高位であり、Ｂ１０寿命は４．４〜６．９×１０7回と低位であった。
【産業上の利用可能性】
【００４４】
本発明によれば、ＭｇＯ−Ａｌ2Ｏ3系介在物の生成をより十分に抑制し、転動疲労寿命に優れた高清浄度鋼を製造することが可能となる。
【要約】
0006981589.tif 000014